Système multicouche F1 comprenant : - une couche C1 comprenant au moins un polypropylène, - une couche adhésive Ad constituée par une composition auto-adhésive thermofusible CA comprenant : - i) de 40% à 80% en poids d’au moins un copolymère A comprenant plus de 80% en poids d’unités dérivées de but-1-ène; - ii) optionnellement au moins un copolymère T comprenant plus de 50% en poids d’unités dérivées de propylène ; - iii) au moins une résine tackifiante non hydrogénée obtenue par polymérisation, ou copolymérisation avec un hydrocarbure aromatique, de mélanges d’hydrocarbures aliphatiques insaturés ayant de 4 à 6 atomes de carbone issus de coupes pétrolières ; - une couche C2 comprenant au moins un polypropylène, ledit système multicouche F1 comprenant au moins 80% en poids de polypropylène ou d’un mélange de polypropylènes par rapport au poids total dudit système. Système multicouche F1 selon la revendication 1, caractérisé en ce que la composition auto-adhésive thermofusible CA comprend de 45% à 80% en poids de copolymère(s) A, de préférence de 50% à 80% en poids, encore plus préférentiellement de 50% à 70% en poids de copolymère(s) A par rapport au poids total de ladite composition. Système multicouche F1 selon l’une quelconque des revendications 1 ou 2, caractérisé en ce que le copolymère A comprend plus de 82% en poids d’unités dérivées de but-1-ène, et encore plus préférentiellement plus de 90% en poids d’unités dérivées de but-1-ène. Système multicouche F1 selon l’une quelconque des revendications 1 à 3, caractérisé en ce que le copolymère A est un copolymère but-1-ène-éthylène. Système multicouche F1 selon l’une quelconque des revendications 1 à 4, caractérisé en ce que la composition auto-adhésive thermofusible CA comprend de 1,5% à 4,5% en poids de copolymère(s) T, préférentiellement de 1,8 à 4,3% en poids de copolymère(s) T, plus préférentiellement de 2,0 à 4,0%, et encore plus préférentiellement de 2,0 à 3,5 % en poids par rapport au poids total de ladite composition CA. Système multicouche F1 selon l’une quelconque des revendications 1 à 5, caractérisé en ce que le copolymère T est un copolymère T propylène-éthylène-butène. Système multicouche F1 selon l’une quelconque des revendications 1 à 6, caractérisé en ce que le copolymère T comprend de 1% à 25% en poids d’unités dérivées d’éthylène, de préférence de 1% à 10% en poids d’unités dérivées d’éthylène, et encore plus préférentiellement de 1% à 5% en poids d’unités dérivées d’éthylène. Système multicouche F1 selon l’une quelconque des revendications 1 à 7, caractérisé en ce que la teneur totale en résine(s) tackifiante(s) iii) va de 18,5 à 58,5% en poids, de préférence de 18,5 à 53,5 % en poids, préférentiellement de 18,5 à 48,5% poids, et encore plus préférentiellement de 28,5% à 48,5 % par rapport au poids total de ladite composition CA. Système multicouche F1 selon l’une quelconque des revendications 1 à 8, caractérisé en ce que la composition auto-adhésive thermofusible est constituée de : - i) de 40% à 80% en poids d’au moins un copolymère A; - ii) de 1,5% à 4,5% en poids d’au moins un copolymère T; - iii) au moins une résine tackifiante non hydrogénée obtenue par polymérisation, ou copolymérisation avec un hydrocarbure aromatique, de mélanges d’hydrocarbures aliphatiques insaturés ayant de 4 à 6 atomes de carbone issus de coupes pétrolières ; - de 0% à 5% en poids de composant additionnel choisi dans le groupe constitué des stabilisants (antioxydants), des plastifiants, des agents anti-mottants, des pigments, des colorants, des charges organiques, des charges minérales, et de leurs mélanges. Système multicouche F1 selon l’une quelconque des revendications 1 à 9, caractérisé en ce qu’il comprend au moins 80%, préférentiellement au moins 85% en poids, et encore plus préférentiellement au moins 90% en poids de polypropylène ou d’un mélange de polypropylènes par rapport au poids total dudit système. Utilisation d’un système multicouche F1 tel que défini dans l’une quelconque des revendications 1 à 10, ou d’une composition auto-adhésive thermofusible CA telle que définie dans l’une quelconque des revendications 1 à 10, pour préparer un article recyclé. Utilisation selon la revendication 11, caractérisée en ce que l’article recyclé est un film monocouche, un laminé, un complexe (multicouches), un article moulé, de préférence un article moulé. Utilisation selon l’une quelconque des revendications 11 ou 12, caractérisée en ce que l’article recyclé comprend au moins 90%, plus préférentiellement au moins 95%, encore plus préférentiellement au moins 97% en poids de polypropylène ou d’un mélange de polypropylènes par rapport au poids total dudit article recyclé. Utilisation de la composition auto-adhésive thermofusible CA selon l’une quelconque des revendications 1 à 10, pour améliorer la résistance aux chocs d’un article recyclé, de préférence d’un article recyclé à base de polypropylène. Utilisation selon la revendication 14, pour améliorer d’au moins 2%, de préférence d’au moins 5%, et encore plus préférentiellement d’au moins 10% la résistance aux chocs d’un article recyclé comprenant ladite composition auto-adhésive thermofusible CA, par rapport à un article contrôle constitué de 100% de polypropylène et dépourvu de ladite composition auto-adhésive thermofusible. Procédé de préparation d’un article recyclé, ledit procédé comprenant : a) la fourniture du système multicouche F1 selon l’une quelconque des revendications 1 à 10; b) la conversion du système multicouche F1 en copeaux ; c) le mélange optionnel des copeaux obtenus à l’étape b) avec du polypropylène recyclé ou vierge ; d) la conversion des copeaux de l’étape b) ou du mélange de l’étape c) en un article recyclé. Article recyclé susceptible d’être obtenu selon le procédé tel que défini dans la revendication 16.